(57)【要約】【課題】安価で取り扱いが容易な平版印刷原版に対して、リスフイルムを介さずに短時間で画像露光を行い、高い生産性で平版印刷版を製版する。【解決手段】光硬化性樹脂を含む感光層および親水性支持体を有する平版印刷原版を加熱しながら、デジタル・ミラー・デバイスからの画像データに対応する紫外領域の光を照射し、露光部の樹脂を硬化させる工程；そして、未露光部の感光層を除去する工程により平版印刷版を製版する。【選択図】　　図２
2004020623.tif 000002
【特許請求の範囲】
【請求項１】
光硬化性樹脂を含む感光層および親水性支持体を有する平版印刷原版を加熱しながら、デジタル・ミラー・デバイスからの画像データに対応する紫外領域の光を照射し、露光部の樹脂を硬化させる工程；そして、未露光部の感光層を除去する工程からなる平版印刷版の製版方法。
【請求項２】
光可溶化性樹脂を含む感光層および親水性支持体を有する平版印刷原版を加熱しながら、デジタル・ミラー・デバイスからの画像データに対応する紫外領域の光を照射し、露光部の樹脂を可溶化させる工程；そして、露光部の感光層を除去する工程からなる平版印刷版の製版方法。
【請求項３】
エチレン性不飽和重合性化合物と光重合開始剤とを含む感光層および親水性支持体を有する平版印刷原版を加熱しながら、デジタル・ミラー・デバイスからの画像データに対応する紫外領域の光を照射し、露光部の重合性化合物を重合させる工程；そして、未露光部の感光層を除去する工程からなる平版印刷版の製版方法。
【発明の詳細な説明】
【０００１】
【発明の属する技術分野】
本発明は、平版印刷版の製版方法に関する。特に本発明は、画像データの個々の画素情報に基づく露光によって平版印刷版を製版する方法に関する。
【０００２】
【従来の技術】
一般に、平版印刷版は、印刷過程でインクを受容する親油性の画像部と湿し水を受容する親水性の非画像部とから成る。従来の平版印刷版は、親水性支持体上に親油性の感光性樹脂を含む感光層を設けた平版印刷原版に、リスフイルムを介してマスク露光した後、非画像部を現像液によって溶解除去することにより製版することが普通であった。
平版印刷原版の感光層に用いられる感光性樹脂は、光により硬化する樹脂（光硬化性樹脂）と光により可溶化する樹脂（光可溶化性樹脂）とに分類される。
光硬化性樹脂は、光センサーとしてジアゾニウム塩を用いるジアゾ樹脂が一般に知られている。光硬化性樹脂を含む感光層では、露光部の樹脂が硬化し、未露光部における未硬化の樹脂を除去することにより、露光部に対応する画像が形成できる。
光可溶化性樹脂は、光センサーとしてｏ−キノンジアジド化合物を用いるジアゾ樹脂が一般に知られている。光可溶化性樹脂を含む感光層では、露光部の樹脂が可溶化し、露光部における可溶化した樹脂を除去することにより、未露光部に対応する画像が形成できる。
感光性樹脂とは別に、エチレン性不飽和重合性化合物と光重合開始剤とを用いるフォトポリマー方式も提案されている。フォトポリマー方式の感光層では、露光部の重合性化合物が重合し、未露光部における未重合の重合性化合物を除去することにより、露光部に対応する画像が形成できる。
【０００３】
近年では、コンピュータを用いて画像情報をデジタル情報として電子的に処理し、蓄積してから出力する。従って、デジタル画像情報に応じた画像形成処理は、指向性の高い活性放射線を用いる露光により、リスフイルムを介することなく、平版印刷原版に対して直接画像形成を行うことが望ましい。このようにデジタル画像情報からリスフイルムを介さずに印刷版を製版する技術は、コンピュータ・トゥ・プレート（ＣＴＰ：Ｃｏｍｐｕｔｅｒ　ｔｏ　ｐｌａｔｅ　）と呼ばれている。
デジタル画像情報に対応できる指向性の高い活性放射線としては、一般に、レーザ光が使用されている。レーザ光による走査露光は、リスフイルムを不要とする革命的な技術である。しかし、紫外波長領域の光を発振する実用的なレーザは、未だ完成されていない。そのため、紫外波長領域の光で露光する従来の平版印刷原版を、レーザ光で走査露光することが難しいとの問題がある。
現在では、感光材料の技術開発により、可視〜赤外領域で製版可能な平版印刷原版が開発され、可視〜赤外領域のレーザ光で走査露光するＣＴＰ技術が発展しつつある。しかしながら、本来的には、安価で使いなれた従来の平版印刷原版を用いて、ＣＴＰ製版を実施することが理想的であり、実現が切望されている。
【０００４】
従来の平版印刷原版を用いてＣＴＰ製版を実施する具体的手段として、レーザ光による走査露光とは異なる、デジタル画像情報に適した露光装置が提案されている。そのような露光装置の一つに、デジタル・ミラー・デバイス（ＤＭＤ：Ｄｉｇｉｔａｌ　Ｍｉｒｒｏｒ　Ｄｅｖｉｃｅ）がある。ＤＭＤは、多数の微小な鏡（Ｍｉｃｒｏ−ｍｉｒｒｏｒ）を配置した反射系素子を有する。鏡の個数と配置は、画像データにおける画素の個数と配置に対応する。個々の鏡の向きは、画像データの個々の画素情報に対応させて、変化させることができる。反射系素子に平行光を照射すると、画像情報に対応して光を反射させ、対象表面で結像させることができる。そのため、ＤＭＤは一般に、反射系素子に加えて、平行光線を生じる光源系素子（光源、集光器、レンズまたは鏡からなる）と、反射光が対象表面で結像するように誘導する結像系素子（レンズまたは鏡からなる）とを有する。
ＤＭＤは、プロジェクターや完全デジタル映画の映写方法として、実用化されている。
【０００５】
ＤＭＤを用いると、紫外領域の光をデジタル画像情報に対応して照射することができる。ＤＭＤを用いた印刷版用露光装置または露光方法については、ＷＯ９７２１１５１号、ＷＯ９７３９２７７号、ＷＯ９８４７０４２号、ＷＯ９８４７０４８号、ＷＯ００２１７３５号、ＷＯ００３６４７０号および米国特許５５７９２４０号の各明細書に記載がある。
ＤＭＤ方式による露光装置により、従来のジアゾ樹脂を用いる平版印刷原版を画像露光した実施例については、特開２００１−１２５２８１号公報にも記載（実施例５５、５６）がある。ＤＭＤ方式による印刷版用露光装置も市販（ＵＶ−Ｓｅｔｔｅｒ　７１０　Ｓ／ＨＳ、ｂａｓｙｓＰｒｉｎｔ社製、東洋インキ製造（株）販売）されている。
【０００６】
【発明が解決しようとする課題】
ＤＭＤ方式による露光装置は、紫外領域の光をデジタル画像情報に対応して照射できるため、従来の平版印刷原版を露光する装置として好適であり、その実用化が期待されている。
しかしながら、ＤＭＤ方式による露光装置で、従来の平版印刷原版が要求する高エネルギー密度の光を照射することは、装置の構成の都合から困難であった。この問題を解決するため、平版印刷原版を従来よりも高感度にすることが検討された。しかし、従来の平版印刷原版を高感度にする技術は、限界に達している状況である。そのため、ＤＭＤ方式による露光装置にて、従来の平版印刷原版を露光すると、露光に長時間を要するという実用上の大きな問題が生じる。
【０００７】
本発明の目的は、安価で取り扱いが容易な従来の平版印刷原版に対し、リスフイルムを介さずに短時間で画像露光を行い、高い生産性で平版印刷版を製版することである。
【０００８】
【課題を解決するための手段】
本発明は、下記（１）〜（１０）の平版印刷版の製版方法を提供する。
（１）光硬化性樹脂を含む感光層および親水性支持体を有する平版印刷原版を加熱しながら、デジタル・ミラー・デバイスからの画像データに対応する紫外領域の光を照射し、露光部の樹脂を硬化させる工程；そして、未露光部の感光層を除去する工程からなる平版印刷版の製版方法。
（２）光可溶化性樹脂を含む感光層および親水性支持体を有する平版印刷原版を加熱しながら、デジタル・ミラー・デバイスからの画像データに対応する紫外領域の光を照射し、露光部の樹脂を可溶化させる工程；そして、露光部の感光層を除去する工程からなる平版印刷版の製版方法。
（３）エチレン性不飽和重合性化合物と光重合開始剤とを含む感光層および親水性支持体を有する平版印刷原版を加熱しながら、デジタル・ミラー・デバイスからの画像データに対応する紫外領域の光を照射し、露光部の重合性化合物を重合させる工程；そして、未露光部の感光層を除去する工程からなる平版印刷版の製版方法。
【０００９】
（４）平版印刷原版が加熱手段を有するドラム上に取り付けられた状態で、加熱および露光される（１）乃至（３）のいずれか一つに記載の製版方法。
（５）光源からの光を、紫外領域の光と他の波長領域の光とに分離し、紫外領域の光をデジタル・ミラー・デバイスに導入して画像データに対応させ、他の波長領域の光で平版印刷原版を加熱する（１）乃至（３）のいずれか一つに記載の製版方法。
（６）紫外領域の光が、３５０乃至４５０ｎｍの波長を有する（１）乃至（３）のいずれか一つに記載の製版方法。
【００１０】
（７）１画素あたりの露光時間が、１μ秒乃至１０秒である（１）乃至（３）のいずれか一つに記載の製版方法。
（８）照射される光エネルギーが、０．００１乃至３ｍＪ／ｃｍ２　である（１）乃至（３）のいずれか一つに記載の製版方法。
（９）感光層表面温度が、５０乃至２００℃となるように加熱する（１）乃至（３）のいずれか一つに記載の製版方法。
（１０）平版印刷原版の加熱時間が、０．１秒乃至５分である（１）乃至（３）のいずれか一つに記載の製版方法。
【００１１】
【発明の効果】
本発明は、平版印刷原版を加熱しながら、ＤＭＤ方式により紫外領域の光で露光することを特徴とする。
本発明者の研究によれば、（１）光硬化型、（２）光可溶化型および（３）フォトポリマー方式のいずれの感光層を有する平版印刷原版であっても、加熱しながら露光することにより、露光における画像形成反応を促進できる。すなわち、加熱しながら紫外領域の光を照射することにより、高感度ではない平版印刷原版であっても、ＤＭＤ方式により短時間で露光できる。従って、本発明では、安価で使い慣れた従来の平版印刷原版を使用できる。
【００１２】
本発明に用いる平版印刷原版は、可視領域に感光性を有する必要はない。すなわち、可視領域に感光性がない平版印刷原版を用いることができる。可視領域に感光性がない平版印刷原版は、暗室内や安全光下でなくても取り扱いが可能であり、製造工程における取り扱い性及び生産性が向上する。
以上の理由から、本発明に従う製版方法では、取り扱いが容易な平版印刷原版に対して、リスフイルムを介さずに画像露光を行い、高い生産性で平版印刷版を製版することできる。
【００１３】
【発明の実施の形態】
［露光装置］
図１は、ＤＭＤを用いた露光装置の基本構成を示す模式図である。
図１に示す露光装置は、平行光線を生じる光源系素子（１）、多数の鏡を配置した反射系素子（２）、反射光が平版印刷原版（４）の表面で結像するように誘導する結像系素子（３）からなる。反射系素子（２）がＤＭＤに相当する。平版印刷原版（４）は、回転ドラム（５）上に配置されている。
図１の光源系素子（１）は、ランプ（１１）、集光器（１２）、レンズ（１３）および鏡（１４）からなる。ランプ（１１）は、紫外領域の光を発生する。図１のランプ（１１）は、超高圧水銀灯を模式化したものである。ランプ（１１）から発生した紫外領域の光は、集光器（１２）およびレンズ（１３）により、平行光線になる。平行光線は、鏡（１４）で反射系素子（２）に誘導される。
【００１４】
ＤＭＤに相当する反射系素子（２）には、多数の微小な鏡（２ａ〜２ｇ）が配列されている。鏡（２ａ〜２ｇ）の個数と配置は、画像データにおける画素の個数と配置に対応する。鏡の間隔は、一般に１乃至１００μｍである。個々の鏡の向きは、画像データの個々の画素情報に対応させて、変化させることができる。市販のＤＭＤでは、一般に鏡の向きが約１０゜変化する。
図１に示す状態では、５つの鏡（２ａ、２ｃ、２ｄ、２ｆ、２ｇ）が画像部の画素に対応し、残り二つの鏡（２ｂ、２ｅ）が非画像部の画素に対応している。画像部に対応する鏡（２ａ、２ｃ、２ｄ、２ｆ、２ｇ）の向きは、光源系素子（１）からの平行光線を結像系素子（３）の方向に反射するように配置されている。これに対して、非画像部に対応する鏡（２ｂ、２ｅ）は、平行光線を結像系素子（３）とは異なる方向に反射する。
以上のように、露光を実施する前に、個々の鏡の向きが、画像データにおける個々の画素情報に対応するように変化する。
【００１５】
図１の結像系素子（３）は、二枚のレンズ（３１、３２）からなる。二枚のレンズ（３１、３２）において、反射系素子（２）からの反射光が屈折し、平版印刷原版（４）の表面で結像する。
平版印刷原版（４）の上では、画素が０．５乃至５０μｍの間隔で結像することが好ましい。
平版印刷原版（４）は、感光層（４１）および親水性支持体（４２）を有する。
光硬化型の感光層では、露光部（４１ａ）が硬化する。光可溶化型の感光層では、露光部（４１ａ）が可溶性になる。フォトポリマー型の感光層では、露光部（４１ａ）が重合する。いずれの感光層においても、未露光部（４１ｂ）は実質的に変化しない。
【００１６】
本発明に従い加熱しながら露光を実施するため、平版印刷原版（４）を取り付けたドラム（５）に、加熱装置を設けることができる。ドラム（５）としてヒートローラを用いてもよい。また、露光位置の直前に、平版印刷原版（４）と接触して、ドラム（５）と共に回転するヒートローラを配置しても、平版印刷原版（４）を加熱することができる。
ドラム（５）の回転数は、露光により結像する画素と同期するように調整することが望ましい。
【００１７】
図２は、好ましい加熱露光装置の構成を示す模式図である。
図２に示す加熱露光装置（１１０）は、光源部（１１２）、調光部（１１４）、波長選択フィルター（１２４）、結像光学系（１２０）、加熱光学系（１２６）を有し、ドラム（１５２）上に取り付けられた平版印刷原版（１５０）を加熱しながら露光することができる。
光源部（１１２）は、ランプ（１２８）とリフレクタ（１３０）とを有する。ランプ（１２８）は、紫外領域の光を出射する光源から選択して利用する。出射する光は、後述するように、紫外領域以外の光を含む方が好ましい。一般的なランプは、紫外領域の光に加えて、可視領域や赤外領域の光も出射することが普通である。キセノンランプ、水銀ランプ、高圧水銀ランプおよびメタルハライドランプが好ましく、ショートアーク型超高圧放電水銀ランプが特に好ましい。
【００１８】
ショートアーク型超高圧放電水銀ランプは、通常の高圧水銀ランプと比較して、電極間の距離（アーク長）が短く、かつ、点灯時における水銀蒸気圧が超高圧であるランプである。電極間距離は２．５ｍｍ以下が好ましく、水銀蒸気圧は、８．１０６×１０６　Ｐａ（８０気圧）以上が好ましい。ショートアーク型超高圧放電水銀ランプについては、特許第２８２９３３９号、同２９８０８８２号、特開平６−５２８３０号、同１１−１１１２２６号、同１１−１７６３８５号、特開２０００−２９４１９９号の各公報に記載がある。
ショートアーク型超高圧放電水銀ランプは、電極間距離が短いため、点光源に近く、受光面が小さい空間光変調素子であるＤＭＤのミラー（１１８）に対しても、効率良く照明することができる。さらに、水銀蒸気圧が高いため、水銀の輝線スペクトル（ｉ線、ｈ線、ｇ線）以外にも、広い波長領域にわたる連続的なスペクトルを出射する。従って、平版印刷原版（１５０）の分光感度に対応する紫外光を高出力で出射できる。
【００１９】
図３は、実施例で使用した市販のショートアーク型超高圧放電水銀ランプ（２７０ＷＳＨＰ、フェニックス電気社製）の分光特性を示すチャートである。
図３に示すように、ショートアーク型超高圧放電水銀ランプは、平版印刷原版（１５０）の分光感度に対応する紫外領域（３５０乃至４５０ｎｍ）に顕著なスペクトルを有している。また、５００ｎｍ以上の可視領域にも顕著なスペクトルを有している。可視領域のスペクトルは、後述するように、平版印刷原版（１５０）の加熱に利用する。
【００２０】
調光部（１１４）は、第１レンズアレイ板（１３８）、第２レンズアレイ板（１４０）、第１フィールドレンズ（１４２）および第２フィールドレンズ（１４４）を有している。
第１レンズアレイ板（１３８）および第２レンズアレイ板（１４０）は、小さな多数のレンズを配列しており、受光面での光量を均一にする機能がある。
第１フィールドレンズ（１４２）および第２フィールドレンズ（１４４）は、レンズアレイ板で空間的に分割された光を集め、効率よく受光面に入射させる。
【００２１】
調光部（１１４）からの光は、波長選択フィルタ（１２４）に入射する。
図２に示す波長選択フィルタ（１２４）は、反射型のフィルタで、平版印刷原版（１５０）の露光に必要な紫外光を反射し、他の波長域の光（可視光や赤外光）を透過する機能を有する。
図３に示すショートアーク型超高圧放電水銀ランプのスペクトルでは、紫外領域（３５０乃至４５０ｎｍ）の部分が反射し、可視および赤外領域（５００ｎｍ以上）の部分が透過する。
なお、露光に必要な紫外光を透過し、他の波長域の光（可視光や赤外光）を反射する機能を有する透過型の波長選択フィルタを用いてもよい。透過型の波長選択フィルタを用いる場合は、図２における結像光学系（１２０）と加熱光学系（１２６）との配置を逆に組み替える必要がある。
波長選択フィルタは、平面ビームスプリッター、ホットミラーあるいはコールドミラーとして、各種製品が市販されている。各種市販品から、紫外領域と可視領域との境界線近傍で、反射率と透過率とが逆転するフィルタを選択して使用することができる。
【００２２】
波長選択フィルタ（１２４）で反射された紫外光は、結像光学系（１２０）を経由して、ドラム（１５２）上の平版印刷原版（１５０）の所定の露光位置で結像する。
結像光学系（１２０）は、二枚のミラー（１１６ａおよび１１６ｂ）、ＤＭＤのミラー（１１８）および二枚のレンズ（１２２ａおよび１２２ｂ）からなる。図１で説明したように、ＤＭＤのミラー（１１８）は、所定の角度で個々に揺動（オン／オフ）できるマイクロミラーが２次元的に、多数（例えば、１０２４×１２８０画素）が配列されている。デジタル画像情報に対応して、変調駆動することにより、画像露光を行う。
【００２３】
波長選択フィルタ（１２４）を透過した可視〜赤外光は、加熱光学系（１２６）を経由して、ドラム（１５２）上の平版印刷原版（１５０）の露光位置の直前に入射する。
加熱光学系（１２６）は、光路変更用のミラー（１３２ａ、１３２ｂおよび１３２ｃ）およびレンズ（１３４）からなる。可視〜赤外光は、平版印刷原版（１５０）の感光波長（紫外領域）とは無関係であるが、平版印刷原版（１５０）を加熱することができる。
このようにして、ランプ（１２８）からの光エネルギーを無駄なく、露光と加熱とに利用することができる。
【００２４】
［露光工程］
露光工程では、上記のようなＤＭＤ方式による露光装置と加熱装置とを有する加熱露光装置を使用して、平版印刷原版を加熱しながら紫外領域の光により画像データに対応するように露光する。
紫外領域の光は、３５０乃至４５０ｎｍの波長を有することが好ましい。
本発明では、紫外領域の光を平行光線にして使用する。平行光線としてはレーザが代表的であるが、レーザ光源は高価であり、本発明ではレーザを用いる必要もなく、そして、紫外領域のレーザ光は一般にエネルギー量が不足している。よって、本発明では、一般的な光源からの紫外光を、前述したように集光器、レンズや鏡を用いて平行光線に変換して用いることが望ましい。
【００２５】
１画素あたりの露光時間は１μ秒乃至１０秒であることが好ましい。照射される光エネルギーは０．００１乃至３ｍＪ／ｃｍ２　であることが好ましい。
本発明では、平版印刷原版を加熱しながら露光する。加熱温度は、感光層表面温度で、５０℃乃至２００℃となるように調整することが好ましい。加熱時間は、０．１秒乃至５分が好ましい。露光後（現像前）に、平版印刷原版をさらに加熱してもよい。
【００２６】
［現像工程］
現像工程では、非画像部の感光層を除去することにより、平版印刷版を製版する。ネガ型（光硬化型またはフォトポリマー型）の感光層では、未露光部が非画像部に相当する。ポジ型（光可溶化型）の感光層では、露光部が非画像部に相当する。
非画像部の感光層を除去すると、親水性支持体の親水性表面が露出する。この親水性表面が、親水性領域として機能する。一方、画像部に残存する感光層（レプリカ画像）は、疎水性領域として機能する。
親水性支持体と感光層との間に設けられる層（中間層）は、非画像部について、感光層の非画像部と共に除去する。感光層の上に設けられる層（オーバーコート層）は、一般に全て（画像部および非画像部を問わず）除去する。オーバーコート層を、感光層の非画像部と共に除去することもできる。また、感光層の非画像部を除去する前に、オーバーコート層を除去してもよい。その場合は、水または温水中に、オーバーコート層を溶出させて除去することが好ましい。水または温水に、防腐剤（特開平１０−１０７５４号公報記載）や、有機溶媒（特開平８−２７８６３６号公報記載）を添加してもよい。
【００２７】
非画像部の感光層は、一般に現像液を用いて除去する。現像液の組成は、感光層の成分に応じて決定する。
現像液の溶媒は、水または有機溶媒である。水、水混和性の有機溶媒（例、アルコール）またはそれらの組み合わせが好ましく、水または水と有機溶媒との混合溶媒がさらに好ましい。
現像液は、一般にアルカリ性である。現像液のｐＨは、１０．０乃至１３．３であることが好ましく、１１．０乃至１３．０であることがさらに好ましい。
アルカリ剤は、無機化合物であることが好ましい。無機アルカリ剤の例には、リン酸塩（例、リン酸ナトリウム、リン酸カリウム、リン酸アンモニウム）、炭酸塩（例、炭酸ナトリウム、炭酸カリウム、炭酸アンモニウム、炭酸水素ナトリウム、炭酸水素カリウム、炭酸水素アンモニウム）、ホウ酸塩（例、ホウ酸ナトリウム、ホウ酸カリウム、ホウ酸アンモニウム）および水酸化物（例、水酸化ナトリウム、水酸化カリウム、水酸化アンモニウム、水酸化リチウム）が含まれる。
【００２８】
無機アルカリ剤に加えて、補助的に有機アルカリ剤を用いてもよい。有機アルカリ剤の例には、メチルアミン、ジメチルアミン、トリメチルアミン、エチルアミン、ジエチルアミン、トリエチルアミン、イソプロピルアミン、ジイソプロピルアミン、トリイソプロピルアミン、ｎ−ブチルアミン、エタノールアミン、ジエタノールアミン、トリエタノールアミン、イソプロパノールアミン、ジイソプロパノールアミン、エチレンイミン、エチレンジアミン、ピリジン、テトラメチルアンモニウムヒドロキシドが含まれる。
現像液中の電解質成分の量は、現像液の導電率が３乃至６０ｍＳ／ｃｍとなるように調整することが好ましい。現像液の導電率は、５乃至５０ｍＳ／ｃｍであることがさらに好ましい。
【００２９】
現像液には、界面活性剤（ノニオン界面活性剤、カチオン界面活性剤、アニオン界面活性剤または両面界面活性剤）を添加することが好ましい。ノニオン界面活性剤が好ましく、ポリオキシアルキレンを親水性基として有するノニオン界面活性剤がさらに好ましく、ポリオキシエチレンを親水性基として有するノニオン界面活性剤が最も好ましい。
界面活性剤は、現像液中に０．０１乃至３０質量％添加することが好ましく、０．１乃至２０質量％添加することがさらに好ましい。
【００３０】
現像液の温度は、０乃至６０℃であることが好ましく、１５乃至４０℃であることがさらに好ましい。画像露光した平版印刷原版は、現像液に浸漬するだけでなく、ブラシで擦ることが好ましい。
自動現像機を用いて、現像処理を実施してもよい。自動現像機では、一般に処理量に応じて現像液が疲労する。そのため一定量の現像後に、補充液を補充するか、あるいは新鮮な現像液に置き換えて、処理能力を回復させる。
【００３１】
［後処理］
製版された平版印刷版に対して、後処理としてリンス処理または不感脂化処理を実施してもよい。リンス処理は、水または界面活性剤の水溶液をリンス液として使用する。不感脂化処理は、親水性ポリマー（例、アラビアガム、デンプン誘導体）の水溶液を不感脂化液として使用する。後処理については、特開昭５４−８００２号、同５５−１１５０４５号、同５９−５８４３１号の各公報に記載がある。
平版印刷版の耐刷性を向上させる目的で、平版印刷版を露光または加熱してもよい。後露光や後加熱については、特開２０００−８９４７８号公報に記載がある。
【００３２】
［親水性支持体］
親水性支持体としては、金属板、プラスチックフイルムまたは紙を用いることができる。具体的には、表面処理されたアルミニウム板、親水処理されたプラスチックフイルムまたは耐水処理された紙が好ましい。さらに具体的には、陽極酸化処理されたアルミニウム板、親水性層を設けたポリエチレンテレフタレートフイルムまたはポリエチレンでラミネートされた紙が好ましい。
【００３３】
陽極酸化処理されたアルミニウム板が特に好ましい。
アルミニウム板は、純アルミニウム板またはアルミニウムを主成分とし、微量の異元素を含む合金板である。アルミニウム合金に含まれる異元素の例には、ケイ素、鉄、マンガン、銅、マグネシウム、クロム、亜鉛、ビスマス、ニッケルおよびチタンが含まれる。異元素の割合は、１０質量％以下であることが好ましい。市販の印刷版用のアルミニウム板を用いてもよい。
アルミニウム板の厚さは、０．０５乃至１ｍｍであることが好ましい。
【００３４】
アルミニウム板表面には、粗面化処理を行うことが好ましい。粗面化処理は、機械的方法、電気化学的方法あるいは化学的方法により実施できる。機械的方法としては、ボール研磨法、ブラシ研磨法、ブラスト研磨法またはバフ研磨法を採用できる。電気化学的方法としては、塩酸または硝酸などの酸を含む電解液中で交流または直流により行う方法を採用できる。混合酸を用いた電解粗面化方法（特開昭５４−６３９０２号公報記載）も利用することができる。化学的方法としては、アルミニウム板を鉱酸のアルミニウム塩の飽和水溶液に浸漬する方法（特開昭５４−３１１８７号公報記載）が適している。
電気化学的粗面化処理が特に好ましい。電気化学的粗面化処理の処理条件は一般に、酸の濃度が０．１乃至５０質量％溶液、液温が２０乃至１００℃、電流密度が１００乃至４００Ｃ／ｄｍ２　、そして、電解時間が１秒乃至２０分の範囲である。
粗面化処理は、アルミニウム板の表面の中心線平均粗さ（Ｒａ）が０．２０乃至０．５５μｍとなるように実施することが好ましい。
粗面化されたアルミニウム板は、必要に応じて酸またはアルカリエッチング処理（好ましくはアルカリエッチング処理）を行う。アルカリ処理液としては、アルカリ金属の水酸化物、炭酸塩、アルミン酸塩、メタケイ酸塩またはリン酸塩（好ましくはアルカリ金属の水酸化物）の水溶液が一般に用いられる。アルカリ処理液の濃度は、１乃至５０質量％であることが好ましい。アルカリ処理液の温度は、２０乃至１００℃であることが好ましい。アルカリ処理は、アルミニウムの溶解量が５乃至２０ｇ／ｍ２　となる範囲で実施することが好ましい。
アルカリエッチング処理の後は、さらに中和処理を行うことが好ましい。中和処理に用いる酸は、硝酸、硫酸、リン酸、クロム酸、フッ酸またはホウフッ化水素酸が好ましい。硫酸が特に好ましい。酸の濃度は、１５乃至６５質量％が好ましい。酸の温度は、５０乃至９０℃が好ましい。
【００３５】
アルミニウム板の陽極酸化処理は、支持体の耐摩耗性を高めるために行う。
陽極酸化処理に用いられる電解質としては、多孔質酸化皮膜を形成する種々の電解質が使用できる。一般には、硫酸、塩酸、蓚酸、クロム酸、シュウ酸、スルファミン酸、ベンゼンスルホン酸あるいはそれらの混酸が電解質として用いられる。
陽極酸化の処理条件は一般に、電解質の濃度が１乃至８０質量％溶液、液温が５乃至７０℃、電流密度が５乃至６０Ａ／ｄｍ２　、電圧が１乃至１００Ｖ、そして、電解時間が１０秒乃至５分の範囲である。
陽極酸化処理により形成される酸化皮膜量は、１．０乃至１０．０ｇ／ｍ２　であることが好ましく、１．５乃至７．０ｇ／ｍ２　であることがさらに好ましく、２．０乃至５．０ｇ／ｍ２　であることが最も好ましい。
【００３６】
アルミニウム板に封孔処理を実施することができる。封孔処理は、熱水にアルミニウム板を浸漬するか、あるいはアルミニウム板を水蒸気浴することにより実施する。熱水に、無機塩または有機塩を溶解してもよい。
アルミニウム板に表面処理を実施してもよい。表面処理には、アルカリ金属ケイ酸塩によるシリケート処理が含まれる。弗化ジルコニウム酸カリウムまたは燐酸塩の水溶液に、アルミニウム板を浸漬する処理を表面処理として実施してもよい。
【００３７】
［中間層］
親水性支持体と感光層との間に中間層を設けてもよい。中間層は、感光層の非画像部の除去を促進する目的、または、感光層の画像部の耐刷性を改善する目的で設けることができる。
非画像部の除去を促進する目的では、中間層は、親水性の官能基を有するポリマーを含むことが好ましい。
親水性の官能基としては、スルホ、ホスホノ、ホスホノオキシ、カルボキシル、アンモニウム、ホスホニウム、スルホニウムが好ましい。各官能基は、解離していても、対イオンと共に塩を形成してもよい。ホスホノおよびホスホノオキシは、部分エステルまたは部分エーテルの状態であってもよい。
ポリマーの主鎖は、炭化水素（ポリオレフィン）、ポリエステル、ポリアミド、ポリイミド、ポリウレア、ポリウレタン、ポリエーテルおよびそれらの組み合わせから選ばれることが好ましい。炭化水素主鎖が特に好ましい。
【００３８】
親水性の官能基と主鎖とは、直結せずに、連結基を介して結合することができる。連結基は、二価の脂肪族基、二価の芳香族基、二価の脂肪族基、−Ｏ−、−Ｓ−、−ＣＯ−、−ＣＳ−、−ＮＨ−、−ＳＯ−、−ＳＯ２　−およびそれらの組み合わせから選ばれる二価の連結基からなることが好ましい。
脂肪族基は、環状構造または分岐構造を有していてもよい。脂肪族基は、不飽和結合を有していてもよい。脂肪族基の炭素原子数は、１乃至４０であることが好ましく、１乃至３０であることがより好ましく、１乃至２０であることがさらに好ましく、１乃至１５であることがさらにまた好ましく、１乃至１２であることが最も好ましい。
脂肪族基は、置換基を有していてもよい。脂肪族基の置換基の例には、ハロゲン原子（Ｆ、Ｃｌ、Ｂｒ、Ｉ）、ヒドロキシル、シアノ、一価の芳香族基、一価の複素環基、−Ｏ−Ｒ、−ＣＯ−Ｒ、−ＮＨ−Ｒ、−Ｎ（−Ｒ）２　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。
【００３９】
芳香族基は、ベンゼン環またはナフタレン環を有することが好ましい。
芳香族基は、置換基を有していてもよい。芳香族基の置換基の例には、ハロゲン原子（Ｆ、Ｃｌ、Ｂｒ、Ｉ）、ヒドロキシル、シアノ、一価の脂肪族基、一価の芳香族基、一価の複素環基、−Ｏ−Ｒ、−ＣＯ−Ｒ、−ＮＨ−Ｒ、−Ｎ（−Ｒ）２　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。
複素環基は、３員環乃至７員環を有することが好ましい。複素環は、不飽和結合を有していてもよい。
複素環基は、置換基を有していてもよい。複素環基の置換基は、芳香族基の置換基と同様である。
【００４０】
ポリマーの主鎖は、他の置換基を有することができる。置換基の例には、ハロゲン原子（Ｆ、Ｃｌ、Ｂｒ、Ｉ）、ヒドロキシル、シアノ、一価の脂肪族基、一価の芳香族基、一価の複素環基、−Ｏ−Ｒ、−ＣＯ−Ｒ、−ＮＨ−Ｒ、−Ｎ（−Ｒ）２　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。置換基が複数のＲが含む場合、複数のＲは互いに異なってもよい。
主鎖の複数の置換基が結合して、脂肪族環または複素環を形成してもよい。形成される環は、主鎖とスピロ結合の関係になっていてもよい。形成される環は、置換基を有していてもよい。置換基の例には、上記主鎖の置換基に加えて、オキソ（＝Ｏ）が含まれる。
【００４１】
画像部の耐刷性を改善する目的では、中間層は、ラジカル反応性の官能基を有するポリマーを含むことが好ましい。
ラジカル反応性の官能基は、エチレン性不飽和結合であることが好ましい。
ポリマーの主鎖は、炭化水素（ポリオレフィン）、ポリエステル、ポリアミド、ポリイミド、ポリウレア、ポリウレタン、ポリエーテルおよびそれらの組み合わせから選ばれることが好ましい。炭化水素主鎖が特に好ましい。
ラジカル反応性の官能基と主鎖とは、直結せずに、連結基を介して結合することができる。連結基の詳細は、親水性の官能基を有するポリマーと同様である。ラジカル反応性の官能基を有するポリマーは、さらに酸性基（例、スルホ、ホスホノ、ホスホノオキシ、カルボキシル）を有することが好ましい。
【００４２】
中間層に用いるポリマーは、３００乃至５０００の数平均分子量を有することが好ましい。数平均分子量は、５００乃至４８００であることがさらに好ましく、８００乃至４５００であることが最も好ましい。
中間層の乾燥後の被覆量は、１乃至１００ｍｇ／ｍ２　であることが好ましく、２乃至７０ｍｇ／ｍ２　であることがさらに好ましい。
【００４３】
［光硬化性樹脂型感光層］
（ジアゾ樹脂）
光硬化性樹脂組成物の光センサーとしては、ジアゾ樹脂が代表的である。ジアゾ樹脂としては、芳香族ジアゾニウム塩と活性カルボニル化合物またはエーテルとの縮合物が一般に用いられる。
芳香族ジアゾニウムの例には、ｐ−ジアゾフェニルアミン類（例、３−メトキシ−４−ジアゾ−ジフェニルアミン）が含まれる。６量体を２０モル％以上を含む高分子量ジアゾ化合物（特開昭５９−７８３４０号公報記載）を用いてもよい。
【００４４】
芳香族ジアゾニウムと塩を形成する対イオンの例には、フルオロリン酸（例、ヘキサフルオロリン酸）、フルオロホウ酸（例、テトラフルオロホウ酸）およびスルホン酸（例、ｐ−トルエンスルホン酸、プロピルナフタレンスルホン酸、ブチルナフタレンスルホン酸、ジブチルナフタレンスルホン酸、ドデシルベンゼンスルホン酸、２−ヒドロキシ−４−メトキシベンゾフェノン−５−スルホン酸、メシチレンスルホン酸）が含まれる。スルホン酸塩については、特公昭４７−１１６７号公報に記載がある。
活性カルボニル化合物の例には、アルデヒド（例、ホルムアルデヒド、アセトアルデヒド）およびアセタール化合物が含まれる。酸基を有するアルデヒドまたはアセタール化合物（特開平４−１８５５９号公報記載）を用いてもよい。
エーテルの例には、４，４’−ビスメトキシメチルジフェニルエーテルが含まれる。３−メトキシ−４−ジアゾ−ジフェニルアミンと４，４’−ビスメトキシメチルジフェニルエーテルとの縮合物のメシチレンスルホン酸塩からなるジアゾ樹脂については、特開昭５８−２７１４１号公報に記載がある。
【００４５】
芳香族ジアゾニウム塩、活性カルボニル化合物またはエーテルに加えて、他の化合物が共縮合していてもよい。他の化合物の例には、芳香族化合物（特公昭４９−４８００１号公報記載）、酸基を有する芳香族化合物（特開平２−２９６５０号公報記載）およびカルボキシル、スルホ、スルフィノ、リンの酸素酸基またはヒドロキシルで置換された芳香族化合物が含まれる。
ジアゾ樹脂は、有機溶媒に可溶性であることが好ましい。二種類以上のジアゾ樹脂を併用してもよい。ジアゾ樹脂の量は、感光層の全固形分に対して、１乃至７０質量％であることが好ましく、３乃至６０質量％であることがさらに好ましい。
【００４６】
（アルカリ可溶性またはアルカリ膨潤性ポリマー）
光硬化性樹脂組成物からなる感光層は、ポリマーを含むことが好ましい。ポリマーは、アルカリ可溶性またはアルカリ膨潤性であることが好ましい。
ポリマーは、酸性基を有することが好ましい。酸含有量は、０．１乃至５．０ｍｅｑ／ｇであることが好ましく、０．２乃至３．０ｍｅｑ／ｇであることがさらに好ましい。
酸性基を有するポリマーは、実質的に水不溶性（中性または酸性の水溶液に不溶性）であるが、アルカリ性現像液に溶解または膨潤させて、容易に除去することができる。
酸性基は、カルボキシル基またはフェノール性ヒドロキシル基が好ましい。カルボキシルを有するポリマーとしては、不飽和脂肪酸（例、アクリル酸、メタクリル酸、クロトン酸、マレイン酸）のポリマーまたはコポリマーが好ましい。コポリマーを構成する他のモノマーの例には、ヒドロキシル基を末端に有する（メタ）アクリル酸エステル（例、２−ヒドロキシエチル（メタ）アクリレート）、（メタ）アクリロニトリル、芳香族性ヒドロキシル基を末端に有するモノマー（例、Ｎ−（４−ヒドロキシフェニルメタクリルアミド）、ヒドロキシスチレンおよびアミノスルホニルフェニル基を有する（メタ）アクリルアミドが含まれる。コポリマーについては、特開昭５０−１１８８０２号、同５３−１２０９０３号、同５４−９８６１４号、同５６−４１４４号の各公報に記載がある。
【００４７】
酸変性ポリビニルアルコールや酸変性セルロース誘導体も、アルカリ可溶性またはアルカリ膨潤性ポリマーとして用いることができる。
アルカリ可溶性に変性したポリビニルアセタールやポリウレタン（特公昭５４−１９７７３号、特開昭５７−９４７４７号、同６０−１８２４３７号、同６２−５８２４２号、同６２−１２３４５３号の各公報に記載）を用いてもよい。
アルカリ可溶性またはアルカリ膨潤性ポリマーの質量平均分子量は、５０００乃至２０万であることが好ましく、２万乃至１５万であることがさらに好ましい。二種類以上のポリマーを併用してもよい。
感光層に含まれるジアゾ樹脂とポリマーとの割合は、ジアゾ樹脂が３乃至６０質量％に対して、ポリマーが９７乃至４０質量％であることが好ましく、ジアゾ樹脂が５乃至４０質量％に対して、ポリマーが９５乃至６０質量％であることがさらに好ましい。
【００４８】
［光可溶化性樹脂型感光層］
（ｏ−キノンジアド化合物）
光可溶化性樹脂の光センサーとしては、ｏ−キノンジアジド化合物が代表的である。光可溶化性樹脂は、ｏ−ベンゾキノンジアジドスルホニルクロライドまたはｏ−ナフトキノンジアジドスルホニルクロライドと、ヒドロキシキル基を有するポリマーとを反応させて得られるスルホン酸エステル系ポリマーが特に好ましい。
ｏ−ベンゾキノンジアジドスルホニルクロライドまたはｏ−ナフトキノンジアジドスルホニルクロライドとしては、１，２−ナフトキノン−２−ジアジド−５−スルホニルクロライドが特に好ましい。
【００４９】
ヒドロキシキル基を有するポリマーの例には、フェノール・ホルムアルデヒド樹脂、クレゾールホルムアルデヒド樹脂、ピロガロール・アセトン樹脂（米国特許３６３５７０９号明細書記載）、レゾルシン−ベンズアルデヒド樹脂（特公昭６３−１３５２８号公報記載）、レゾルシン−ピロガロール・アセトン共縮合樹脂（特公昭６２−４４２５７号公報記載）、末端にヒドロキシル基を有するポリエステル（特公昭５６−４５１２７号公報記載）、Ｎ−（４−ヒドロキシフェニル）メタクリルアミドのホモポリマーまたはコポリマー（特公昭５０−２４６４１号公報記載）、ビスフェノール・ホルムアルデヒド樹脂（特公昭５４−２９９２２号公報記載）、ｐ−ヒドロキシスチレンのホモポリマーまたはコポリマー（特公昭５２−３６０４３号公報記載）およびポリヒドロキシベンゾフェノンが含まれる。フェノール・ホルムアルデヒド樹脂、クレゾールホルムアルデヒド樹脂、ピロガロール・アセトン樹脂、レゾルシン−ベンズアルデヒド樹脂およびレゾルシン−ピロガロール・アセトン共縮合樹脂が好ましく、ピロガロール・アセトン樹脂が特に好ましい。
光可溶化性樹脂組成物に含まれるｏ−キノンジアジド化合物の割合は、５乃至６０質量％が好ましく、１０乃至４０質量％がさらに好ましい。
【００５０】
（アルカリ可溶性ポリマー）
光可溶化性樹脂組成物からなる感光層は、さらにアルカリ可溶性ポリマーを含むことが好ましい。
アルカリ可溶性ポリマーの例には、フェノールホルムアルデヒド樹脂、クレゾール・ホルムアルデヒド樹脂、フェノール・クレゾール・ホルムアルデヒド共縮合樹脂、フェノール変性キシレン樹脂、ポリヒドロキシスチレン、ポリハロゲン化ヒドロキシスチレン、Ｎ−（４−ヒドロキシフェニル）メタクリアミドのポリマーまたはコポリマー、ハイドロキノンモノメタクリレートのポリマーまたはコポリマー、スルホニルイミド系ポリマー（特開平７−２８２４４号公報記載）、カルボキシル基含有ポリマー（特開平７−３６１８４号公報記載）、フェノール性ヒドロキシル基を有するアクリル樹脂（特開昭５１−３４７１１号公報記載）、スルホンアミド基を有するアクリル樹脂（特開平２−８６６号公報記載）およびウレタン樹脂が含まれる。クレゾール・ホルムアルデヒド樹脂およびフェノール・クレゾール・ホルムアルデヒド共縮合樹脂が好ましい。
【００５１】
炭素原子数が３乃至８のアルキル基を置換基として有するフェノール（例、ｔ−ブチルフェノール、オクチルフェノール）とホルムアルデヒドとの縮合物（米国特許４１２３２７９号公報記載）は、画像の感脂性を向上させる機能を有する特に好ましいアルカリ可溶性ポリマーである。
アルカリ可溶性ポリマーは、質量平均分子量が５００乃至２０万であることが好ましい。数平均分子量は２００乃至６万であることがさらに好ましい。二種類のポリマーを併用してもよい。
アルカリ可溶性ポリマーの使用量は、光可溶化性樹脂型感光層の全固形分の９０質量％以下であることが好ましく、８０質量％以下であることがさらに好ましい。
【００５２】
（感度向上剤）
光可溶化性樹脂型感光層は、感度を向上させる機能を有する、環状酸無水物（米国特許４１１５１２８号明細書記載）、フェノールまたは有機酸（特開昭６０−８８９４２号、特開平２−９６７５５号の各公報記載）を含むことができる。環状酸無水物の例には、無水フタル酸、テトラヒドロ無水フタル酸およびヘキサヒドロ無水フタル酸が含まれる。
フェノールの例には、ビスフェノールＡおよびｐ−ニトロフェノールが含まれる。
有機酸の例には、スルホン酸、スルフィン酸、アルキル硫酸、ホスホン酸、ホスフィン酸、リン酸エステルおよびカルボン酸が含まれる。
環状酸無水物、フェノールおよび有機酸の使用量は、光可溶化性樹脂型感光層の全固形分の０．０５乃至１５質量％であることが好ましく、０．１乃至５質量％であることがさらに好ましい。
【００５３】
（焼き出し剤）
光可溶化性樹脂型感光層は、露光後に直ちに可視画像を得るために、焼き出し剤を含むことができる。焼き出し剤は、露光により酸を放出する感光性化合物と、酸と塩を形成して色調を変える有機染料との組み合わせが好ましい。
露光により酸を放出する感光性化合物としては、ｏ−ナフトキノンジアジド−４−スルホン酸ハロゲニド（特開昭５０−３６２０９号公報記載）、トリハロメチル−２−ビロンおよびトリハロメチル−ｓ−トリアジン（特開昭５３−３６２２３号公報記載）を用いることができる。ｏ−ナフトキノンジアジド−４−スルホン酸ハロゲニドおよびトリハロメチル−ｓ−トリアジンが好ましい。
酸と塩を形成して色調を変える有機染料としては、ジフェニルメタン系染料またはトリアリールメタン系染料を用いることができる。トリアリールメタン系染料が好ましく、対アニオンとしてスルホン酸化合物を有するトリアリールメタン系染料（特開平５−３１３３５９号公報記載）が特に好ましい。
【００５４】
染料名では、ブリリアントグリーン、エオシン、エチルバイオレット、メチルクリーン、クリスタルバイオレットおよびビクロリアピュアブルー（ＢＯＨ、保土ヶ谷化学工業（株）製）が好ましく、エチルバイオレット、クリスタルバイオレットおよびビクロリアピュアブルーが特に好ましい。二種類以上の染料を併用してもよい。
酸と塩を形成して色調を変える有機染料は、光可溶化性樹脂型感光層の全固形分の０．３乃至１５質量％であることが好ましい。
酸と塩を形成して色調を変える有機染料と、他の染料または顔料とを併用してもよい。酸と塩を形成して色調を変える有機染料は、染料および顔料の総使用量に対して７０質量％以下であることが好ましく、５０質量％以下であることがさらに好ましい。
【００５５】
［フォトポリマー型感光層］
（エチレン性不飽和重合性化合物）
エチレン性不飽和重合性化合物は、複数のエチレン性不飽和結合を有する化合物（モノマー、オリゴマー、ポリマー）であることが好ましい。
複数のエチレン性不飽和結合を有する化合物は、多価アルコールと不飽和脂肪酸とのエステルまたは多価脂肪族アミンと不飽和脂肪酸とのアミドが好ましく、多価アルコールと不飽和脂肪酸とのエステルが特に好ましい。
不飽和脂肪酸には、アクリル酸、メタクリル酸、イタコン酸、クロトン酸、イソクロトン酸およびマレイン酸が含まれる。アクリル酸およびメタクリル酸が特に好ましい。
多価アルコールには、エチレングリコール、トリエチレングリコール、１，３−ブタンジオール、テトラメチレングリコール、プロピレングリコール、ネオペンチルグリコール、トリメチロールプロパン、トリメチロールプロパントリ（ヒドロキシプロピル）エ−テル、トリメチロールエタン、ヘキサンジオール、１，４−シクロヘキサンジオール、テトラエチレングリコール、ペンタエリスリトール、ジペンタエリスリトール、ソルビトール、ビス［ｐ−（２，３−ジヒドロキシプロポキシ）フェニル］ジメチルメタン、ビス［ｐ−（ヒドロキシエトキシ）フェニル］ジメチルメタンおよび１，４−ブタンジオールが含まれる。
多価脂肪族アミンには、メチレンジアミン、１，６−ヘキサメチレンジアミン、ジエチレントリアミンおよびキシリレンジアミンが含まれる。
【００５６】
アクリル酸エステルの例には、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールペンタアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレートおよびポリエステルアクリレートオリゴマーが含まれる。
【００５７】
メタクリル酸エステルの例には、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ジペンタエリスリトールペンタメタアクリレート、ソルビトールトリメタクリレート、ソルビトールテトラメタクリレート、ビス［ｐ−（３−メタクリルオキシ−２−ヒドロキシプロポキシ）フェニル］ジメチルメタンおよびビス［ｐ−（メタクリルオキシエトキシ）フェニル］ジメチルメタンが含まれる。
【００５８】
イタコン酸エステルの例には、エチレングリコールジイタコネート、プロピレングリコールジイタコネート、１，５−ブタンジオールジイタコネート、１，４−ブタンジオールジイタコネート、テトラメチレングリコールジイタコネート、ペンタエリスリトールジイタコネートおよびソルビトールテトライタコネートが含まれる。
クロトン酸エステルの例には、エチレングリコールジクロトネート、テトラメチレングリコールジクロトネート、ペンタエリスリトールジクロトネートおよびソルビトールテトラジクロトネートが含まれる。
イソクロトン酸エステルの例には、エチレングリコールジイソクロトネート、ペンタエリスリトールジイソクロトネートおよびソルビトールテトライソクロトネートが含まれる。
【００５９】
マレイン酸エステルの例には、エチレングリコールジマレート、トリエチレングリコールジマレート、ペンタエリスリトールジマレートおよびソルビトールテトラマレートが含まれる。
多価脂肪族アミンと不飽和脂肪酸酸とのアミドの例には、メチレンビスアクリルアミド、メチレンビスメタクリルアミド、１，６−ヘキサメチレンビスアクリルアミド、１，６−ヘキサメチレンビスメタクリルアミド、ジエチレントリアミントリスアクリルアミド、キシリレシビスアクリルアミドおよびキシリレンビスメタクリルアミドが含まれる。
【００６０】
複数のエチレン性不飽和重合性基を有するウレタン化合物（特公昭４８−４１７０８号公報記載）も重合性化合物として用いることができる。ウレタン化合物は、ポリイソシアネートとエチレン性不飽和アルコールとの反応により合成できる。エチレン性不飽和アルコールは、アクリル酸またはメタクリル酸とグリコール（好ましくはエチレングリコールまたはプロピレングリコール）とのエステルであることが好ましい。
【００６１】
ヒドロキシ基を有するオリゴマーまたはポリマーと不飽和脂肪酸とのエステルも重合性化合物として用いることができる。オリゴマーまたはポリマーと不飽和脂肪酸とのエステルの例には、ウレタン（メタ）アクリレート（特開昭５１−３７１９３号、特公平２−３２２９３号の各公報記載）、ポリエステル（メタ）アクリレート（特開昭４８−６４１８３号、特公昭４９−４３１９１号、特公昭５２−３０４９０号の各公報記載）およびエポキシ（メタ）アクリレートが含まれる。
その他の重合性化合物については、日本接着協会誌２０巻、７号、３００〜３０８頁（１９８４年）に記載がある。
エチレン性不飽和重合性化合物は、感光層全成分の５乃至８０質量％であることが好ましく、３０乃至７０質量％であることがさらに好ましい。
【００６２】
（光重合開始剤）
光重合開始剤としては、光還元性染料（例、ローズベンガル、エオシン、エリスロジン）、アミン（特公昭４４−２０１８９号公報記載）、ラジカル発生剤（特公昭４５−３７３７７号、特開昭５２−１１２６８１号、同５８−１５５０３号、特開平２−１７９６４３号、同２−２４４０５０号の各公報記載）、ヘキサアリールビイミダゾール（特公昭４７−２５２８号、特開昭５４−１５５２９２号の各公報記載）、環状シス−α−ジカルボニル化合物（特開昭４８−８４１８３号公報記載）、環状トリアジン（特開昭５４−１５１０２４号公報記載）、ビイミダジール（特開昭５９−１４０２０３号公報記載）、有機過酸化物（特開昭５９−１５０４号、同５９−１４０２０３号、同５９−１８９３４０号、同６２−１７４２０３号、特公昭６２−１６４１号の各公報および米国特許４７６６０５５号明細書記載）、活性ハロゲン化合物（特開昭６３−２５８９０３号、特開平２−６３０５４号の各公報記載）、ボレート化合物（特開昭６２−１４３０４４号、同６２−１５０２４２号、同６４−１３１４０号、同６４−１３１４１号、同６４−１３１４２号、同６４−１３１４３号、同６４−１３１４４号、同６４−１７０４８号、特開平１−２２９００３号、特開平１−２９８３４８号、同１−１３８２０４号、同１１−８４６４７号の各公報記載）、チタノセン化合物（特開昭５９−１５２３９６号、同６１−１５１１９７号、特開平４−２１９７５６号、同４−２２１９５８号、同６−２９５０６１号、同８−３３４８９７号、特開２０００−１４７７６３号、同２００１−０４２５２４号の各公報記載）を用いることができる。光還元性染料については、米国特許２８５０４４５号明細書に記載がある。
【００６３】
光重合開始剤としては、チタノセン化合物が特に好ましい。
チタノセン化合物の例には、ジシクロペンタジエニル−Ｔｉ−ジクロライド、ジシクロペンタジエニル−Ｔｉ−ビスフェニル、ジシクロペンタジエニル−Ｔｉ−ビス（２，３，４，５，６−ペンタフルオロフェニル）、ジシクロペンタジエニル−Ｔｉ−ビス（２，３，５，６−テトラフルオロフェニル）、ジシクロペンタジエニル−Ｔｉ−ビス（２，４，６−トリフルオロフェニル）、ジシクロペンタジエニル−Ｔｉ−ビス（２，６−ジフルオロフェニル）、ジシクロペンタジエニル−Ｔｉ−ビス（２，４−ジフルオロフェニル、ジメチルシクロペンタジエニル−Ｔｉ−ビス（２，３，４，５，６−テトラフルオロフェニル）、ジメチルシクロペンタジエニル−Ｔｉ−ビス（２，６−ジフルオロフェニル）およびジシクロペンタジエニル−Ｔｉ−ビス（２，６’−ジフルオロ−３−（ピル−１−イル）−フェニル）が含まれる。
光重合開始剤の使用量は、増感色素および増感助剤（後述）を含め、エチレン性不飽和重合性化合物１００質量部に対し、０．０５乃至１００質量部であることが好ましく、０．１乃至７０質量部であることがさらに好ましく、０．２乃至５０質量部であることが最も好ましい。
【００６４】
（増感色素）
フォトポリマー型感光層は、紫外領域の光で露光（光重合）を可能にするために、さらに増感色素または増感助剤（後述）を含むことが好ましい。紫外領域の光で露光（光重合）を実現することにより、耐刷性の高い平版印刷版を容易に製造することができ、暗室内や安全光下でなくても取り扱いが可能となるため、製造工程における取り扱い性及び生産性が向上する。
光重合開始剤に増感色素を併用することで、光重合開始剤の感光波長領域を調整できる。本発明の製版方法では、紫外領域の光を使用するため、光重合開始剤の種類によっては（紫外領域の光に対して感度が低い光重合開始剤を使用する場合には）、増感色素の使用が必須となる。
増感色素としては、シアニン色素、メロシアニン色素、アリーリデン色素、キサンテン色素、ケトクマリン色素およびベンゾピラン色素が好ましい。
【００６５】
シアニン色素は、下記式で定義される。
Ｂｓ＝Ｌｏ−Ｂｏ
式中、Ｂｓは、塩基性核であり；Ｂｏは、塩基性核のオニウム体であり；そして、Ｌｏは、奇数個のメチンからなるメチン鎖である。
紫外線のような短波長の光を吸収するためには、メチン鎖は、短い（トリメチンまたはモノメチンである）ことが好ましい。
【００６６】
メロシアニン色素は、下記式で定義される。
Ｂｓ＝Ｌｅ＝Ａｋ
式中、Ｂｓは、塩基性核であり；Ａｋは、ケト型酸性核であり；そして、Ｌｅは、偶数個のメチンからなるメチン鎖である。
紫外線のような短波長の光を吸収するためには、メチン鎖は、短い（ジメチンまたはゼロメチンである）ことが好ましい。
【００６７】
アリーリデン色素は、下記式で定義される。
Ａｒ−Ｌｏ＝Ａｋ
式中、Ａｒは、芳香族核であり；Ａｋは、ケト型酸性核であり；そして、Ｌｏは、奇数個のメチンからなるメチン鎖である。
紫外線のような短波長の光を吸収するためには、メチン鎖は、短い（トリメチンまたはモノメチンである）ことが好ましい。
【００６８】
キサンテン色素は、キサンテン環を有する化合物である。
ケトクマリン色素は、２−ケト型のクマリン環を有する化合物である。クマリン環の７位には、アルキル置換アミノ基が結合していることが好ましい。アルキル置換アミノ基のアルキル基は、クマリン環と結合して縮合ヘテロ環を形成していてもよい。
ベンゾピラン色素は、１，２−ベンゾピラン環、１，２−ベンゾチオピラン環または１，２−ジヒドロキノリン環を有する化合物である。１，２−ベンゾピラン環、１，２−ベンゾチオピラン環または１，２−ジヒドロキノリン環の２位には、メチレン基（＝ＣＲ２　）が結合していることが好ましい。上記Ｒは、水素原子、シアノ、アルコキシカルボニル基、アリールオキシカルボニル基、アシル基、アルキルチオ基、アリールチオ基、アルキルスルホニル基、アリールスルホニル基またはフルオロスルホニル基である。
【００６９】
（増感助剤）
フォトポリマー型感光層は、さらに増感助剤を含むことができる。増感助剤としては、水素供与性化合物が好ましい。水素供与性化合物は、チオール（例、２−メルカプトベンスチアゾール、２−メルカプトベンズイミダゾール、２−メルカプトベンズオキサゾール）またはアミン（例、Ｎ−フェニルグリシン、Ｎ，Ｎ−ジアルキルアミノ芳香族アルキルエステル）が好ましい。
【００７０】
（バインダー）
フォトポリマー型感光層は、ポリマーをバインダーとして含むことが好ましい。
ポリマーは、酸性基を有することが好ましい。酸性基を有するポリマーをバインダーとして用いることで、感光層の非画像部を、アルカリ性現像液に溶解または膨潤させて、容易に除去することができる。
酸性基は、カルボキシルが好ましい。カルボキシルは、プロトンが解離していても、対イオンと共に塩の状態であってもよい。二つのカルボキシルが環状無水物の状態で結合してもよい。カルボキシルを側鎖に有するポリマーについては、特公昭５４−３４３２７号、同５８−１２５７７号、同５４−２５９５７号、特開昭５４−９２７２３号、同５９−４４６１５号、同５９−５３８３６号、同５９−７１０４８号の各公報に記載がある。
ポリマーの主鎖としては、炭化水素（ポリオレフィン）が好ましい。
炭化水素主鎖とカルボキシルとを有するポリマーとしては、不飽和脂肪酸（例、アクリル酸、メタクリル酸、イタコン酸、クロトン酸、マレイン酸、部分エステル化マレイン酸）の重合体または共重合体が好ましい。
共重合体は、酸性基を有する繰り返し単位に加えて、芳香族基を有する繰り返し単位（例えば、ベンジル（メタ）アクリレートから誘導される繰り返し単位）や、エチレン性不飽和基を有する繰り返し単位（例えば、アリル（メタ）アクリレートから誘導される繰り返し単位）を含むことができる。
【００７１】
セルロースに酸性基を導入したセルロース誘導体も、酸性基を有するポリマーバインダーとして用いることができる。
酸性基を有するポリマーバインダーに加えて、他の水溶性ポリマー（例、ポリビニルピロリドン、ポリエチレンオキサイド）を用いてもよい。
感光層の皮膜強度を改善する目的で、アルコール可溶性ポリアミドや２，２−ビス（４−ヒドロキシフェニル）プロパンとエピクロロヒドリンのポリエーテルを添加してもよい。
また、ポリウレタン樹脂（特公平７−１２００４０号、同７−１２００４１号、同７−１２００４２号、同８−１２４２４号、特開昭６３−２８７９４４号、同６３−２８７９４７号、特開平１−２７１７４１号、同１１−３５２６９１号の各公報に記載）を、感光層に添加してもよい。
【００７２】
感光層に添加するポリマーは、側鎖に反応性官能基を導入することにより感光層の皮膜強度を改善することができる。反応性官能基には、ラジカル付加重合性反応基、光重合性官能基および極性官能基が含まれる。ラジカル付加重合性反応基の例には、エチレン性不飽和結合、アミノ、エポキシ、ヒドロキシル、ホスホノ、ホスホノオキシ、カルバモイル、イソシアネート、ウレイド、ウレイレン　　、スルホおよびアンモニオ基が含まれる。光重合性官能基の例には、チオール、ハロゲン原子、トリアジンおよびオニウム塩が含まれる。極性官能基の例には、カルボキシルおよびイミドが含まれる。ラジカル付加重合性反応基が好ましく、エチレン性不飽和結合が特に好ましい。
【００７３】
バインダーポリマーは、５０００乃至３０万の質量平均分子量を有することが好ましい。酸性基を有するバインダーポリマーは、２０乃至２００の酸価を有することが好ましい。
バインダーポリマーは、感光層中に、１０乃至９０質量％の範囲で含まれることが好ましく、３０乃至８０質量％の範囲で含まれることがさらに好ましい。
【００７４】
（他の感光層添加剤）
フォトポリマー型感光層は、少量の熱重合禁止剤を含むことができる。熱重合禁止剤の例には、ハロイドキノン、ｐ−メトキシフェノール、ジ−ｔ−ブチル−ｐ−クレゾール、ピロガロール、ｔ−ブチルカテコール、ベンゾキノン、４，４−チオビス（３−メチル−６−ｔ−ブチルフェノール）、２，２’−メチレンビス（４−メチル−６−ｔ−ブチルフェノール）、Ｎ−ニトロソフェニルヒドロキシルアミン第一セリウム塩およびＮ−ニトロソフェニルヒドロキシルアミンアルミニウム塩が含まれる。熱重合禁止剤の添加量は、感光層の０．０１乃至５質量％の範囲であることが好ましい。
酸素による重合阻害を防止するため、高級脂肪酸（例、ベヘン酸）や高級脂肪酸アミド（例、ベヘン酸アミド）を感光層に添加してもよい。感光層の塗布液に高級脂肪酸またはその誘導体を添加すると、塗布後の乾燥の過程で感光層の表面に高級脂肪酸またはその誘導体が偏在して、空気中の酸素が感光層に浸透することが防止される。高級脂肪酸またはその誘導体の添加量は、感光層の０．５乃至１０質量％が好ましい。
【００７５】
感光層の着色を目的として、着色剤を添加してもよい。着色剤としては、顔料および染料のいずれも用いることができる。顔料の例には、フタロシアニン顔料（例、Ｃ．Ｉ．Ｐｉｇｍｅｎｔ　Ｂｌｕｅ　１５：３、１５：４、１５：６　）、アゾ顔料、カーボンブラックおよび二酸化チタンが含まれる。染料の例には、エチルバイオレット、クリスタルバイオレット、アゾ染料、アントラキノン染料およびシアニン染料が含まれる。着色剤の添加量は、感光層の０．５乃至２０質量％が好ましい。
硬化皮膜の物性を改良するために、無機充填剤または可塑剤（例、ジオクチルフタレート、ジメチルフタレート、トリクレジルホスフェート）を添加してもよい。無機充填剤または可塑剤の添加量は、感光層の１０質量％以下が好ましい。
【００７６】
［感光層の形成］
感光層は、各成分を溶媒に溶解した塗布液を、親水性支持体または中間層の上に塗布して形成する。
溶媒は、有機溶媒が好ましい。有機溶媒の例には、ケトン（例、アセトン、メチルエチルケトン、アセチルアセトン、シクロヘキサノン、ジアセトンアルコール）、炭化水素（例、シクロヘキサン、トルエン）、エステル（例、酢酸エチル、エチレングリコールモノメチルエーテルアセテート、エチレングリコールエチルエーテルアセテート、エチレングリコールモノブチルエーテルアセテート、プロピレングリコールモノメチルエーテルアセテート、プロピレングリコールモノエチルエーテルアセテート、３−メトキシプロピルアセテート、γ−ブチロラクトン、乳酸メチル、乳酸エチル）、ハロゲン化炭化水素（例、エチレンジクロライト）、エーテル（例、テトラヒドロフラン、エチレングリコールモノメチルエーテル、エチレングリコールモノエチルエーテル、エチレングリコールジメチルエーテル、プロピレングリコールモノメチルエーテル、プロピレングリコールモノエチルエーテル、エチレングリコールモノイソプロピルエーテル、ジエチレングリコールモノメチルエーテル、ジエチレングリコールモノエチルエーテル、ジエチレングリコールジメチルエーテル、ジエチレングリコールジエチルエーテル）、アルコール（例、３−メトキシプロパノール、メトキシメトキシエタノール）、アミド（例、Ｎ，Ｎ−ジメチルホルムアミド）およびスルホキシド（例、ジメチルスルホキシド）が含まれる。二種類以上の有機溶媒を併用してもよい。
【００７７】
塗布液中の固形分濃度は、１乃至５０質量％が好ましい。
塗布液には、界面活性剤を添加することが好ましい。界面活性剤の添加量は、塗布後の感光層中の乾燥質量で、０．１乃至１０ｇ／ｍ２　が好ましく、０．３乃至５ｇ／ｍ２　がさらに好ましく、０．５乃至３ｇ／ｍ２　が最も好ましい。
市販のＰＳ版（ＦＮＣ−Ｂ、ＶＮＢＷ、ＦＮＳ、ＶＮＳＷ、ＦＮＤ、ＶＮＤＷ、ＦＮＬ、ＦＮＸ、ＦＰＰ、ＦＰＰ−Ｂ、ＶＳ、ＶＧ、ＶＫ、ＶＱ、ＶＬ、ＶＺ、ＶＺ−Ｑ、ＵＶＮ、富士写真フイルム（株）製）の感光層をそのまま利用してもよい。
【００７８】
［オーバーコート層］
感光層の上にオーバーコート層を設けることができる。オーバーコート層は、酸素（重合禁止作用を有する）が、感光層に浸透することを防止ための酸素遮断性保護層として機能させることができる。
オーバーコート層は、水溶性ポリマーを用いて形成することが好ましい。水溶性ポリマーは、炭化水素（ポリオレフィン）を主鎖として、親水性官能基（例、ヒドロキシル、カルボキシル）を有するポリマーであることが好ましい。オーバーコート層の水溶性ポリマーは、ポリアクリル酸、ポリメタクリル酸、ポリビニルアルコール、ポリビニルアセテート、ポリビニルクロロアセテート、ポリビニルプロピオネート、ポリビニルホルマール、ポリビニルアセタール、ポリビニルピロリドン、ゼラチン、アラビアゴムおよびそれらの部分変性ポリマーが好ましく、ポリビニルアルコールおよびその部分変性（例えば、部分エステル、部分エーテル、部部アセタール）ポリマーが特に好ましい。酸素遮断の目的では、ケン化度が高い（好ましくは７０％以上、より好ましくは８０％以上、さらに好ましくは９０％以上の）ケン化度を有するポリビニルアルコールが好ましい。ポリビニルアルコールの重合度は、３００乃至２４００の範囲が好ましい。
【００７９】
オーバーコート層の塗布液の溶媒は、水または水と有機溶媒との混合溶媒が好ましい。有機溶媒は、アルコール（例、メタノール、エタノール）またはケトン（例、アセトン、メチルエチルケトン）が好ましい。
塗布液中の固形分濃度は、１乃至２０質量％が好ましい。
塗布液には、界面活性剤や水溶性可塑剤を添加してもよい。水溶性可塑剤の例には、プロピオンアミド、シクロヘキサンジオール、グリセリンおよびソルビトールが含まれる。
オーバーコート層の塗布量は、乾燥後の質量で０．１乃至１５ｇ／ｍ２　が好ましく、１．０乃至５．０ｇ／ｍ２　がさらに好ましい。
【００８０】
［バック層］
親水性支持体の感光層とは反対側の面に、バック層を設けることができる。
バック層は、現像液に対するアルミニウム支持体の溶出を防止する目的で設けることができる。バック層は、一般に、構成成分（例えば、有機ポリマー）の薄層塗布によって設ける。
また、平版印刷原版の表面と裏面との接着防止、あるいは裏面と（表面と裏面との間に挟む）合紙との接着防止の目的で、バック層を設けることもできる。接着防止のためのバック層は、滑剤やフィラー（例えば、無機化合物）を含むことができる。
【００８１】
【実施例】
［実施例１］
（アルミニウム支持体の作製）
厚さ０．２４ｍｍのアルミニウム板（１Ｓ材）を、ナイロンブラシと４００メッシュのパミストンの水性懸濁液とを用いて、その表面を砂目立てした後、よく水で洗浄した。これを２０質量％水酸化ナトリウム水溶液に、７０℃で６０秒間浸漬してエッチングした後、流水で水洗後、２０質量％硫酸水溶液で中和洗浄後、ＶＡ＝１２．７Ｖ、ＶＣ＝９．１Ｖの正弦波交番波形電流を用い、１質量硝酸水溶液中で１７０クーロン／ｄｍ２　の陽極時電気量で電解粗面化処理を行った。これを２５質量％水酸化ナトリウム水溶液に４０℃で５秒間浸漬してエッチングし、引き続き３０質量％の硫酸水溶液中に浸漬し、５５℃で２分間デスマット処理した後、７質量％硫酸水溶液中で酸化アルミニウムの被覆量が２．２ｇ／ｍ２　となるように陽極酸化処理を行った。その後、７０℃のケイ酸ナトリウムの３質量％水溶液に１分間浸漬し、水洗、乾燥することにより表面を親水化したアルミニウム支持体を得た。
【００８２】
（感光層の形成）
アルミニウム支持体上に、下記の組成の塗布液を、乾燥塗布量が１．５ｇ／ｍ２　となるように塗布し、１２０℃で１分間乾燥して、平版印刷原版を作製した。
【００８３】
2004020623.tif 000003
2004020623.tif 000004
【００８４】
（現像原液の調製）
下記の組成からなる現像原液を調製した。
【００８５】
2004020623.tif 000005
【００８６】（不感脂化液の調製）下記の組成からなる不感脂化液を調製した。
【００８７】
2004020623.tif 000006
【００８８】
（製版および評価）
作製した平版印刷原版に対して、図２に示すＤＭＤ露光装置（ランプは、フェニックス電気社製のショートアーク型超高圧放電水銀ランプ２７０ＷＳＨＰ）を用いて、平版印刷原版を加熱しながら画像露光した。画像露光における露光時間は約１秒で、感光層表面温度は約７０℃に達した。
画像露光した原版を、現像原液を水道水で二倍に希釈した現像液と不感脂化液を用いて、自動現像機（ＳＴＡＢＬＯＮ９００ＮＢ、富士写真フイルム（株）製）で現像処理し、平版印刷版を製版した。
次に、加熱処理を実施しない代わりに、露光時間を調節して、同様の平版印刷版を製版した。
その結果、加熱処理を実施することにより、露光時間が約２３％短縮できることが判明した。
【００８９】
［実施例２］
（アルミニウム支持体の作製）
厚さ０．３ｍｍのアルミニウム板を、ナイロンブラシと４００メッシュのパミストンの水懸濁液を用い、その表面を砂目立てした後、よく水で洗浄した。アルミニウム板を１０質量％水酸化ナトリウム水溶液に７０℃で６０秒間浸漬してエッチングした後、流水で水洗後１０質量％硝酸水溶液で中和、洗浄し、さらに水洗した。これを、ＶＡ＝１２．７Ｖの条件下で正弦波の交番波形電流を用いて、１質量％硝酸水溶液中で１６０クーロン／ｄｍ２　の陽極時電気量で電解粗面化処理を行った。アルミニウム板の表面粗さを測定したところ、０６μｍ（Ｒａ表示）であった。引き続いて３０質量％硫酸水溶液に浸漬し、５５℃で２分間デスマット処理した後、２０質量％硫酸水溶液中、電流密度２Ａ／ｄｍ２　において、厚さが２．７ｇ／ｍ２　となるように２分間陽極酸化処理した。
【００９０】
（感光層の形成）
下記の組成の塗布液を、アルミニウム支持体上に、乾燥塗布量が２．０ｇ／ｍ２　となるように塗布し、感光層を形成した。
このようにして、平版印刷原版を作製した。
【００９１】
2004020623.tif 000007
【００９２】（現像液の調製）下記の組成からなる現像液および補充液を調製した。
【００９３】
2004020623.tif 000008
【００９４】
【化１】
2004020623.tif 000009
【００９５】
（製版および評価）
図２に示すＤＭＤ露光装置（ランプは、フェニックス電気社製のショートアーク型超高圧放電水銀ランプ２７０ＷＳＨＰ）を用い、ドラム（１５２）内部にヒーター熱源を組み込んだ。このように、ヒーター熱源と加熱光学系（１２６）との二つの加熱手段を用いて、露光における温度が充分に上昇するように露光装置を設計した。
作製した平版印刷原版を、ドラム表面に密着するように装着し、電熱ヒータで感光層表面温度が１３０℃となるように加熱したまま、最適画像（現像処理後に、非画像部が充分に溶出すると同時に、画像部が最適に残っている状態）が得られるように露光時間（Ｔ１）を調節して画像露光を行った。最適な露光時間（Ｔ１）は、約１．５秒であった。この場合、露光中の感光層表面温度は、瞬間的に１８０℃に達した。
次に、同様に作製した別の平版印刷原版を、ドラム表面に密着するように装着し、電熱ヒータをオフにして、最適画質が得られるように露光時間（Ｔ２）を調節して画像露光を行った。この場合、露光中の感光層表面温度は、瞬間的に８０℃に達した。
さらに、同様に作製した別の平版印刷原版を、ドラム表面に密着するように装着し、電熱ヒータをオフにし、さらに加熱光学系のミラー（１３２ａ）を外して、感光層表面を室温に保ったまま最適画質が得られるように露光時間（Ｔ３）を調節して画像露光を行った。
【００９６】
画像露光した原版を、調整した現像液と補充液を用い、自動現像機（９００Ｄ、富士写真フイルム（株）製）で、３０℃、１２秒の処理条件で現像処理した。なお、現像液の補充は、特開昭６４−２１４５１号公報記載の方法で実施した。露光時間Ｔ１、Ｔ２およびＴ３を比較したところ、１８０℃まで加熱した場合に２０％、８０℃まで加熱した場合に６％の露光時間短縮効果が得られた。
【００９７】
［実施例３］
（アルミニウム支持体の作製）
厚さ０．３ｍｍのアルミニウム板を、１０質量％水酸化ナトリウム水溶液に、６０℃で２５秒間浸漬してエッチングした後、流水で水洗し、２０質量％硝酸で中和洗浄し、さらに水洗した。アルミニウム板を、正弦波の交流波形電流を用いて、１質量％硝酸水溶液中で、３００クーロン／ｄｍ２　の陽極時電気量で電解粗面化処理を行った。アルミニウム板を、１質量％水酸化ナトリウム水溶液中に、４０℃で５秒間浸漬し、次に、３０質量％硫酸水溶液中に浸漬して６０℃で４０秒間デスマット処理した。さらに、アルミニウム板を２０質量％硫酸水溶液中、電流密度２Ａ／ｄｍ２　において、陽極酸化皮膜の厚さが２．７ｇ／ｍ２　になるように、２分間陽極酸化処理した。作製したアルミニウム支持体の表面粗さを測定したところ、ＪＩＳ−Ｂ−０６０１に従うＲａ表示で０．３μｍであった。
【００９８】
（ゾル−ゲル反応液の調製）
下記組成のゾル−ゲル反応液を混合、攪拌すると、約５分で発熱が開始された。発熱後、６０分間反応させた。
【００９９】
2004020623.tif 000010
【０１００】
（バック層の形成）
ゾル−ゲル反応液に下記の成分を追加して、バック層塗布液を調製した。アルミニウム支持体の裏面に、塗布液をバーコーターで塗布水、１００℃で１分間乾燥し、乾燥後の塗布量が７０ｍｇ／ｍ２　のバック層を形成した。
【０１０１】
2004020623.tif 000011
【０１０２】
（顔料分散物の調製）
下記の成分を分散して、顔料分散物を調製した。
【０１０３】
2004020623.tif 000012
【０１０４】
（感光層の形成）
アルミニウム支持体のバック層とは反対側の面に、下記の組成の塗布液を、乾燥塗布量が１．０ｇ／ｍ２　となるように塗布し、８０℃で２分間乾燥して、感光層を形成した。
【０１０５】
2004020623.tif 000013
【０１０６】
【化２】
2004020623.tif 000014
【０１０７】
【化３】
2004020623.tif 000015
【０１０８】
【化４】
2004020623.tif 000016
【０１０９】
（オーバーコート層の形成）
感光層の上に、ケン化度が９８％、重合度が５５０のポリビニルアルコールの３質量％水溶液を、乾燥塗布量が２ｇ／ｍ２　となるように塗布し、１００℃で２分間乾燥して、オーバーコート層を形成した。
このようにして、平版印刷原版を作製した。
【０１１０】
（現像液の調製）
下記の組成からなるｐＨ１３の水溶液を調製し、現像液として用いた。
【０１１１】
2004020623.tif 000017
【０１１２】
（製版および評価）
作製した平版印刷原版に対して、図２に示すＤＭＤ露光装置（ランプは、フェニックス電気社製のショートアーク型超高圧放電水銀ランプ２７０ＷＳＨＰ）を用いて、平版印刷原版を加熱しながら画像露光した。画像露光における露光時間は約０．５秒、感光層表面温度は約５０℃に達した。
画像露光した原版を、現像液に２５℃で１０秒間浸漬して現像処理し、平版印刷版を製版した。
次に、加熱処理を実施しない代わりに、露光時間を調節して、同様の平版印刷版を製版した。
その結果、加熱処理を実施することにより、露光時間が約３０％短縮できることが判明した。
【図面の簡単な説明】
【図１】ＤＭＤを用いた露光装置の基本構成を示す模式図である。
【図２】好ましい加熱露光装置の構成を示す模式図である。
【図３】実施例で使用した市販のショートアーク型超高圧放電水銀ランプの分光特性を示すチャートである。
【符号の説明】
１　光源系素子
１１　ランプ
１２　集光器
１３　レンズ
１４　鏡
２　反射系素子（ＤＭＤ）
２ａ〜２ｇ　微小な鏡
３　結像系素子
３１、３２　レンズ
４　平版印刷原版
４１　感光層
４１ａ　露光部
４１ｂ　未露光部
４２　親水性支持体
５　ドラム
１１０　加熱露光装置
１１２　光源部
１１４　調光部
１１６ａ、１１６ｂ、１３２ａ、１３２ｂ、１３２ｃ　ミラー
１１８　ＤＭＤのミラー
１２０　結像光学系
１２２ａ、１２２ｂ、１３４　レンズ
１２４　波長選択フィルター
１２６　加熱光学系
１２８　ランプ
１３０　リフレクタ
１３８　第１レンズアレイ板
１４０　第２レンズアレイ板
１４２　第１フィールドレンズ
１４４　第２フィールドレンズ
１５０　平版印刷原版
１５２　ドラム
【図１】
2004020623.tif 000018
【図２】
2004020623.tif 000019
【図３】
2004020623.tif 000020